(57)【要約】【課題】本発明は、２０〜９５重量％のポリアミドと、５〜８０重量％の超分子ポリマーとを含む新規なポリアミドベースのホットメルト接着組成物と、使い捨て衛生用品の製造でのこの組成物の使用とに関する。【解決手段】上記超分子ポリマーは１−（２−アミノエチル）−２−イミダゾリドン（ＵＤＥＴＡ）と、５１〜１００重量％の脂肪酸ダイマーおよび／または脂肪酸トリマーと０〜４９重量％の脂肪酸モノマーとを含む混合物との反応で得られる。【特許請求の範囲】
【請求項１】
下記の（ａ）と（ｂ）を含むホットメルト接着組成物：
（ａ）２０〜９５重量％のポリアミド
（ｂ）５〜８０重量％の、下記式（１）〜（３）の一価のラジカルの中から選択される少なくとも一種のラジカルと、下記式（１）〜（５）のラジカルの中から選択される第２のラジカルとを含む単位を有する超分子ポリマー：
【化１】
2011522946.tif 000007
（ここで、Ａは酸素または硫黄原子またはＮＨ基を表す）
【請求項２】
上記ポリアミドが下記（１）または（２）の反応によって得られる請求項１に記載のホットメルト接着組成物：
（１）脂肪酸ダイマー、ドデカンジオン酸、セバシン酸、アゼライン酸およびアジピン酸の中から選択される二酸と、エチレンジアミン、ピペラジン、ヘキサメチレンジアミン、ジエチレントリアミン、トリエチレンテトラミン、ジピペリジルプロパンおよびポリオキシプロピレンジアミンの中から選択されるジアミンとの縮合反応、または、
（２）カプロラクタム、ラウリルラクタムまたは１１−アミノウンデカン酸の中から選択される直鎖または環状アミノ酸の重合反応。
【請求項３】
二酸として脂肪酸ダイマー、アジピン酸またはこれらの混合物を用い、ジアミンとしてピペラジン、エチレンジアミンまたはこれらの混合物を用いる請求項２に記載のホットメルト接着組成物。
【請求項４】
上記の超分子ポリマーの単位が少なくとも２種の式（１）（Ａは酸素原子を表す）のイミダゾリドン基を含む請求項１〜３のいずれか一項に記載のホットメルト接着組成物。
【請求項５】
上記の超分子ポリマーの単位が１〜３つのＲ1基を含み、Ｒ1基はそれぞれ式（１）のイミダゾリドンから成り、このイミダゾリドンは質量が１４〜３００の二価の有機ラジカルを介して、好ましくは−ＣＨ2−ＣＨ2−基を介して、式（５）の−ＣＯ−ＮＨ−基と結合している請求項１〜４のいずれか一項に記載のホットメルト接着組成物。
【請求項６】
上記の超分子ポリマーが１−（２−アミノエチル）−２−イミダゾリドン（ＵＤＥＴＡ）と、下記（１）と（２）を含む混合物との反応で得られる請求項１〜５のいずれか一項に記載のホットメルト接着組成物：
（１）５１〜１００重量％の一種または複数の互いに同一または異なる脂肪酸ダイマーおよび／または一種または複数の互いに同一または異なる脂肪酸トリマー、
（２）０〜４９重量％の一種または複数の互いに同一または異なる脂肪酸モノマー。
【請求項７】
上記の超分子ポリマーを、ＵＤＥＴＡと、Ｃ18を主成分とする不飽和脂肪酸モノマーの重合で得られる下記比率でモノマーおよび／またはダイマーおよび／またはトリマーを含む脂肪酸混合物とをほぼ化学量論量で反応させて得られる請求項１〜６のいずれか一項に記載のホットメルト接着組成物：
１〜３％のモノマー、
７５〜８０％のダイマー、
１８〜２２％のトリマー。
【請求項８】
上記の超分子ポリマーが、ＵＤＥＴＡと、主鎖の両端に−ＣＯＯＨ基を有する、９〜６６個の炭素原子を有する飽和または不飽和の直鎖または分岐鎖の炭化水素から成るα、ω型のジカルボン酸との反応で得られる請求項１〜６のいずれか一項に記載のホットメルト接着組成物。
【請求項９】
６５〜９５重量％のポリアミドと、５〜３５重量％の超分子ポリマーとを含む請求項１〜８のいずれか一項に記載のホットメルト接着組成物。
【請求項１０】
使い捨て衛生用品製造での基材積層での請求項１〜９のいずれか一項に記載のホットメルト接着組成物の使用。
【発明の詳細な説明】
【技術分野】
【０００１】
本発明の対象は、ポリアミドと、イミダゾリドン型の基を含む単位を有する超分子ポリマーとを含むホットメルト接着組成物にある。
本発明の別の対象は、各種の分野、例えば使い捨て衛生用品の製造分野でのこの組成物の使用にある。
【背景技術】
【０００２】
ホットメルト接着剤（ＨＭ接着剤）は室温では固形で且つ水も溶剤も含まない物質である。この接着剤は一般に８０〜２５０℃、大抵は１５０〜１８０℃の温度に加熱した後に溶融状態で塗布され、冷却中に凝固して結合部が形成され、この結合部によって被組立て基材が確実に結合される。このホットメルト接着剤は一般に熱可塑性ポリマーと、任意成分としての粘着付与樹脂および可塑剤とを含む組成物の形で提供される。
【０００３】
ホットメルト接着組成物は広範囲の用途、例えば紙およびボール紙をベースにした硬質包装材の製造、出版業界での製本、エレクトロニクス、自動車またはテキスタイルの分野での種々の組立体の製造または使い捨て衛生用品の製造で工業的に使用されている。
【０００４】
最後の分野は特に使い捨ておむつおよび女性用生理用品を対象としている。これらではホットメルト接着剤は薄いシートと各種材料の多孔質基材とを積層した組立体の製造に用いられる。おむつの場合の組立体の例としてはポリエチレン（ＰＥ）シートとポリプロピレン（ＰＰ）の不織布との積層体が挙げられる。後者のポリプロピレン（ＰＰ）の不織布は見た目も手触りもよい絹のような外観を与える。
【０００５】
このようなシート（または基材）の積層は下記方法で工業的に行われる：
１）容器（ポットともよばれる）中でホットメルト接着組成物を溶けるまで（８０〜２５０℃、好ましくは１５０〜１８０℃の温度に）加熱し、
２）溶融状態ある上記組成物の層をノズルを用いて二枚の被組合せ基材の一方の上に塗布し、その厚さを制御し、一般に１〜５００μｍとし、
３）こうして塗布された基材を積層または組み合わせる別の基材と圧力下に接触させる。
【０００６】
この積層プロセスに用いる装置は一般に高速のライン速度で連続運転される装置である。この装置では積層または組合わされる部品（シート、フィルムまたはその他の基材）および最終製品（「複合体」とよばれることが多い）の両方が極めて大きな寸法となる。従って、幅および寸法の大きなリールの形に巻き取られ、包装される。
【０００７】
溶融したホットメルト接着組成物の塗布段階では、塗布される基材との良好な接触（または湿潤）を得るために、接着組成物は一つまたは複数のノズルを高圧、約数バール〜１００バール以上の高圧で通る。基材が湿潤することによって２つの基材の最終組立体に必要なレベルの凝集力が与えられる。この凝集力は通常「剥離」テストによって定量化される。
【発明の開示】
【発明が解決しようとする課題】
【０００８】
本発明の一つの目的は、複合製品の使用温度、一般に室温に近い温度範囲での凝集力のレベルが許容可能なものとなり、および／または、向上させることができる、２つの基材を組合せ（または積層）するためのホットメルト接着組成物を提供することにある。
【０００９】
積層法で使用するホットメルト接着組成物はその使用に適した一定の物理化学的特徴も有する必要がある。すなわち、この組成物は積層法の複数の段階、特にポットから被覆ノズルまでの段階に対応する温度で均一性（均質性）を維持しなければならない。すなわち、積層法を利用する業界（例えば使い捨て衛生用品のメーカー）では上記組成物をポット中で１日〜２日間、溶融状態で貯蔵せざるを得ないこともあるため、上記均一性は時間が経っても維持されなければならない。また、塗布段階で塗布を上手に行うためには接着剤の粘度が所定範囲、一般に約１５０℃の温度で約２００〜３０，０００ｍＰａ．ｓ、好ましくは１〜１５Ｐａ．ｓの範囲にあることが要求される。粘度は一般に温度に反比例するので、ポット内の接着剤を加熱してその粘度をノズルが必要とする範囲の粘度にする必要がある。
【００１０】
本発明の別の目的は、高温、例えば１３０℃以上、好ましくは約１８０℃の温度で均一で、この均一性がこの温度で貯蔵した後に数日間、例えば最大で３日間維持できるホットメルト接着組成物を提供することにある。
【００１１】
本発明のさらに別の目的は、高温、例えば約１５０℃での粘度が低いホットメルト接着組成物を提供することにある。
粘度が低下することで、加熱する必要のあるポットの温度を下げることができ、エネルギーを節約することができ、極めて望ましい。さらに、この粘度低下によって機械の供給回路、ポットから塗布ノズルまでの接着剤の輸送が容易になる。また、塗布温度が決まっている場合には、粘度の低下によって接着剤の流動性が向上し、基材をより有効に湿らせることができ、それによって最終組立体の凝集力が強くなる。
【００１２】
本発明のさらに別の目的は、積層法の塗布段階をより低温で実施でき、従って、感熱性のある基材へ塗布が可能なホットメルト接着組成物を提供することにある。
本発明のさらに別の目的は、高温、例えば１５０〜１８０℃での粘度が低下し、これによって使用が容易で、しかも、最終組立体の室温での凝集力に優れたホットメルト接着組成物を提供することにある。
【００１３】
本発明者は、本発明の対象となるホットメルト接着組成物を用いることによって上記目的の全てまたは一部が達成できるということを見出した。
【課題を解決するための手段】
【００１４】
本発明の対象は、下記の（ａ）と（ｂ）を含むホットメルト接着組成物にある：
（ａ）２０〜９５重量％のポリアミド
（ｂ）５〜８０重量％の超分子ポリマー
上記の超分子ポリマーは下記式（１）〜（３）の一価のラジカルの中から選択される少なくとも一種のラジカルと、下記式（１）〜（５）のラジカルの中から選択される第２のラジカルとを含む単位から成る：
【化１】
2011522946.tif 000002
【００１５】
（ここで、Ａは酸素または硫黄原子またはＮＨ基を表す）
本明細書において特に記載のない限り、組成物の成分の含有量を表す％は重量％／重量である。
【発明を実施するための形態】
【００１６】
「超分子ポリマー（polymer supermoleculaire）」とは水素型の結合によって互いに結合した同じ化合物の分子から成る化学構造を意味する。この表現は、一つ（ホモポリマーの場合）または複数（コポリマーの場合）の「単位」として知られる反復要素の間の共有化学結合の確立によって得られる化学構造を示すのに一般に用いられる用語「ポリマー」からの類推に由来する。この類推によって、超分子ポリマーを構成する化合物も「単位」という用語で表される。
本発明組成物中に含まれる超分子ポリマーは、分子量が２００〜９０００ｇ／モル、好ましくは２００〜２０００ｇ／モルの一種または複数の単位から得られる。
超分子ポリマーの単位中に含まれる式（１）〜（５）のラジカルは、これらの単位に対応する分子間に水素型の結合を確立できる基（会合型基（group associatifs））を構成し、これらの分子の構造化で超分子ポリマーになる。
【００１７】
このような超分子ポリマーは特許文献１(国際特許第０３／０５９９６４号公報)および特許文献２（国際特許第２００８／０２９０６５号）に記載されている。これらの文献には各種用途の中でホットメルト接着剤での接着剤としての用途が簡単に挙げられている。
【特許文献１】国際特許第０３／０５９９６４号公報
【特許文献２】国際特許第２００８／０２９０６５号
【００１８】
本発明者は、ホットメルト接着剤中で一般に使用されるその他の熱可塑性ポリマーとは違って、特定の熱可塑性ポリマーすなわちポリアミドを選択することによって１５０〜１８０℃の温度での均一性と低粘度という２つの特性を有利に有し、２つの基材および／またはシートの組立体、特に使い捨て衛生用品の分野で使用されるシート（例えばＰＥ）と不織布ＰＰとの組立体で、優れたレベルの凝集力を室温で示すホットメルト接着組成物が得られるということを見出した。
【００１９】
本発明のホットメルト接着組成物中に含まれるポリアミドは下記（１）または反応によって得られる：
（１）脂肪酸ダイマー、ドデカンジオン酸、セバシン酸、アゼライン酸およびアジピン酸の中から選択される二酸と、エチレンジアミン、ピペラジン、ヘキサメチレンジアミン、ジエチレントリアミン、トリエチレンテトラミン、ジピペリジルプロパンおよびポリオキシプロピレンジアミンの中から選択されるジアミンとの縮合反応、
（２）カプロラクタム、ラウリルラクタムまたは１１−アミノウンデカン酸の中から選択される直鎖または環状アミノ酸の重合反応。
【００２０】
本発明のポリアミドには、二酸の混合物とジアミンの混合物との反応によって得られるコポリアミドと、上記定義の縮合または重合反応によって得られるポリアミドブロックを含むブロックコポリマーとが含まれる。
二酸として脂肪酸ダイマー、アジピン酸またはこれらの混合物を用い、ジアミンとしてピペラジン、エチレンジアミンまたはこれらの混合物を用いるのが好ましい。
【００２１】
本発明組成物で使用可能な超分子ポリマーは上記特許文献１(国際特許第０３／０５９９６４号公報)および上記特許文献２（国際特許第２００８／０２９０６５号）に記載の方法によって調製できる。
すなわち、式（１）〜（４）のラジカルの少なくとも一つを含む上記ポリマーの単位は下記式（６）：
【化２】
2011522946.tif 000003
【００２２】
（ここで、Ａは上記の意味を有する）
の化合物と、式（１’）〜（４’）：
【化３】
2011522946.tif 000004
【００２３】
（ここで、炭素原子は置換されていてもよい）
の一価または二価のラジカルを一つまたは複数含む化合物との反応を含むプロセスによって得られる。
【００２４】
この反応はアンモニアの単純な加熱および除去によって得られる縮合／環化反応である。
好ましい変形例では、ラジカルの式（１）〜（５）の置換基Ａは酸素原子を表す。
より好ましい変形例では、超分子ポリマーの単位が、少なくとも２種の、式（１）（ここでＡは酸素原子を表す）のイミダゾリドン基を含む。
【００２５】
特に好ましい実施例では、超分子ポリマーの単位が１〜３のＲ1基を含み、Ｒ1基はそれぞれ式（１）のイミダゾリドンから成り、このイミダゾリドンは、質量が１４〜３００の二価の有機ラジカルを介して、好ましくは−ＣＨ2−ＣＨ2−基を介して、式（５）の−ＣＯ−ＮＨ−基と結合している。
【００２６】
このＲ1基は下記方法によって得られる：
ウレアと下記式：
【化４】
2011522946.tif 000005
【００２７】
のジエチレントリアミン（またはＤＥＴＡ）とを反応させて下記式：
【化５】
2011522946.tif 000006
【００２８】
の１−（２−アミノエチル）−２−イミダゾリドン（ウレイドジエチレントリアミンまたはＵＤＥＴＡともよばれる）を生成させ、
後者の化合物を１〜３個のカルボキシ官能基を有する化合物と反応させる。
【００２９】
こうして、式（５）の１〜３個のアミド官能基を有する化合物が得られる。各官能基は式（１）（ここでＡは酸素原子を表す）のイミダゾリドン基に間接的に結合している。
【００３０】
本発明の第１の好ましい変形例では、本発明のホットメルト接着組成物中で用いる超分子ポリマーは、ＵＤＥＴＡと、下記（１）と（２）を含む混合物との反応で得られる：
（１）５１〜１００％の一種または複数の互いに同一または異なる脂肪酸ダイマーおよび／または一種または複数の互いに同一または異なる脂肪酸トリマー、
（２）０〜４９％の一種または複数の互いに同一または異なる脂肪酸モノマー
【００３１】
ダイマーおよびトリマー脂肪酸は６〜２２の炭素原子、好ましくは１２〜２０の炭素原子を含み且つ動植物由来の、「モノマー」とよばれる不飽和脂肪酸を高温および圧力下で重合して得られる。このような不飽和脂肪酸（モノマー）の例としては製紙用パルプの製造の副生成物であるトールオイルから得られる一種または複数の二重結合を有するＣ18酸（オレイン酸またはリノレイン酸）が挙げられる。
【００３２】
これらの不飽和脂肪酸を重合すると平均して３０〜３５％のモノカルボン酸（モノマー酸）（大抵は出発酸に対して異性化されている）と、６０〜６５％のジカルボン酸（ダイマー酸）（出発酸に対して炭素数が２倍）、５〜１０％のトリカルボン酸（トリマー酸）（出発酸に対して炭素数が３倍）とを含む工業用混合物が得られる。種々の商用グレードのダイマー、モノマーまたはトリマー酸（水素化または非水素化の形で存在できる）はこの混合物を精製して得られる。これらの中ではUniqema社によって開発されたPipol（登録商標）シリーズが挙げられる。
【００３３】
特に好ましい実施例では、超分子ポリマーはＵＤＥＴＡと、Ｃ18を主成分とする不飽和モノマー脂肪酸の重合で得られるモノマーおよび／またはダイマーおよび／またはトリマー脂肪酸の混合物とをほぼ化学量論量で反応させて得ることができる。上記混合物は下記を含む：
１〜３重量％のモノマー、
７５〜８０重量％のダイマー、
１８〜２２重量％のトリマー
【００３４】
後者の混合物はUniqema社から商品名Pripol（登録商標）1017（酸価＝１９３．４ｍｇＫＯＨ／ｇ）で市販されている。後者の実施例に対応する超分子ポリマーを以下では「ＳＵＰＲＡ」と略記する。対応する単位は平均モル質量が約９００ｇ／モルである。この単位の製造方法は特許文献２（国際特許第２００８／０２９０６５号公報）の特に実施例８を参照されたい。
【００３５】
第２の好ましい変形例では、超分子ポリマーは、ＵＤＥＴＡと、９〜６６の炭素原子を有する飽和または不飽和の直鎖または分岐鎖の炭化水素基（その主鎖の両端に−ＣＯＯＨ基を有する炭化水素基）から成るα，ω型のジカルボン酸との反応で得られる。
【００３６】
６５〜９５重量％のポリアミドと５〜３５重量％の超分子ポリマーとを含むホットメルト接着組成物が特に好ましい。
本発明のホットメルト接着組成物はポリアミドと超分子ポリマーの他に、０〜４０重量％の少なくとも一種の粘着付与樹脂、別のポリマー、可塑剤または油、酸化防止剤、香料、顔料、染料または充填剤、例えば炭酸カルシウム、シリカ、クレーまたはタルクを含む。
【００３７】
本発明のホットメルト接着組成物は、８０〜２００℃の温度で各成分の均一なブレンド物が得られるまで溶融状態で単に混合して調製することができる。低速回転撹拌器を備えたポットで単に混合するだけで十分である。その他の混合装置、例えばミキサー、ニーダーまたは押出機も適しており、これらは当業者に周知である。
【００３８】
本発明のさらに別の対象は、少なくとも２つの基材の積層での上記定義のホットメルト接着組成物の使用にある。基材は例えばポリオレフィン、ポリエステル、ポリアクリル酸、ポリ塩化ビニル、ポリスチレン、皮革、木材、セルロース、厚紙、紙、コンクリート、ガラスまたはセラミックの中から選択される種々の材料で構成できる。弾性材料も使用できる。これらの基材はシート、フィルム（例えば金属化ポリマーフィルム）、布、繊維、発泡体、ブロック、糸、バンドまたはテープの形で提供できる。
【００３９】
本発明は使い捨て衛生用品、例えば赤ん坊用おむつ、女性用生理用品または大人の失禁用品の製造を目的とした基材の積層での上記組成物の使用が好ましい。幾通りもの組合せが考えられるが、上で挙げたものの中で基材用の任意の材料および任意の形の基材を用いることができ、本発明接着剤は少なくとも２つの基材を結合するのに利用できる。
【００４０】
塗布する接着剤の量は一般に１平方メートル当たり０．５〜１００グラム、好ましくは１平方メートル当たり１．５〜１５グラムである。
以下、本発明の実施例を記載するが、下記実施例は単に説明のためであり、本発明が下記実施例に制限されると解釈してはならない。
【実施例】
【００４１】
１７７℃での安定性試験
２００ｇの接着組成物の試料を１７７℃に加熱した換気オーブンに３日間入れて、可能性のある相分離の発生を毎日観察する試験によって、接着組成物の１７７℃での安定性を評価する。
１５０℃でのブルックフィールド粘度
ブルックフィールド粘度をＡＳＴＭ Ｄ３２３６−７３規格に従って１５０℃で測定する。
【００４２】
２４時間後および１週間後の剥離テスト
積層組立体の凝集レベルを剥離テストによって評価する。このテストの原則は、接着組成物によって結合された２つの基材の分離（または剥離）に必要な力を測定することである。
積層装置としては、約２００ｍ／分のライン速度で連続運転する機械（この機械はNordson社から商品名Coater CTL 4400で市販されている）を使用する。この機械の塗布ノズルはリップノズルで、その矩形オリフィスは長さが２．５ｃｍで高さが５００μｍである。接着組成物が塗布された第１基材を２つの圧力ロールによって第２基材と接触させる。
用いる２つの基材は以下の通り：
厚さが２０μｍで、幅が１５ｃｍのポリエチレン（ＰＥ）フィルムと、
直径が１０μｍのポリプロピレン（ＰＰ）繊維から成る同じ幅の１０ｇ／ｍ2の不織布。
【００４３】
上記２枚の基材を幅１５ｃｍのリールとして包装する。
テストする接着組成物を１６０℃のポットで加熱し、次いでポリエチレンフィルム上に塗布するこれによってポリエチレンフィルム上に幅が２．５ｃｍで厚さが約５μｍのストリップの形をした連続層が形成される。このストリップはリールの軸線に対して直角に且つこのフィルムの幅の中心に配置される。ストリップ状の塗布領域に塗布された接着組成物の量は５ｇ／ｍ2である。こうして塗布されたＰＥフィルム上に不織ＰＰ布を積層する。
【００４４】
得られた組立体を室温および５０％の相対湿度で２４時間放置する。次いで、塗布領域に対応する幅２．５ｃｍの積層ストリップを切り取り、長さが約１０ｃｍの矩形試験片を得る。
積層ストリップの試験片の一端から始めて２つの基材を約２ｃｍだけ分離する。こうして得られた２つの自由末端を２つの締付装置を介して引張試験装置の垂直軸線上に位置した固定部分および可動部分にそれぞれ連結する。
【００４５】
可動部分に駆動機構で３００ｍｍ／分の一定の速度を伝え、２つの層が分離し、分離された末端が１８０°の角度を成しながら垂直軸線に沿って徐々に変位する間に、動力計に連結された固定部分によって保持された試験片が持ちこたえる力を測定する。
２４時間後の剥離に対応する結果をＮ／ｃｍで示す。
一週間後の剥離を、製造後に得られた組立体を室温および５０％の相対湿度で一週間放置して、同じ方法で測定する。
【００４６】
ポリアミド ＰＡ
実施例では２０５℃でのブルックフィールド粘度が約５Ｐａ．ｓであるポリアミド（以下、ＰＡ）を用いる。このポリアミドは下記（１）と（２）の混合物を反応させて得られる：
（１）８５モル％の約１８個の炭素原子を含む脂肪酸ダイマーと、１５モル％のアジピン酸とを含む二酸の混合物、
（２）９０モル％のピペラジンと１０％のエチレンジアミンとを含むジアミンの混合物。
【００４７】
超分子ポリマー ＳＵＰＲＡ
実施例では、超分子ポリマーとして上記定義のＳＵＰＲＡを用いる。
実施例１（対照例）：
ポリアミドＰＡ１００％のホットメルト接着組成物
１７７℃での安定性試験から許容可能な結果が得られる。すなわち、３日後に相分離は記録されない。
１５０℃でのブルックフィールド粘度は２６Ｐａ．ｓである。
２４時間後および一週間後の剥離テストの結果はいずれの場合も０．４Ｎ／ｃｍである。
【００４８】
実施例２：
７０％のポリアミドＰＡと３０％のＳＵＰＲＡとを含むホットメルト接着組成物
７０％のポリアミドＰＡと３０％のＳＵＰＲＡとを含む溶融状態で均一な組成物を、高温条件下（１７０℃の温度）で三枚羽根ミキサーを用いて単純混合で調製する。
１７７℃での安定性試験で許容可能な結果が得られる。すなわち、３日後に相分離は記録されない。
１５０℃でのブルックフィールド粘度は４Ｐａ．ｓである。
２４時間後および一週間後の剥離テストの結果はいずれの場合も１Ｎ／ｃｍである。
従って、この組成物は対照例に比べて、１５０℃での粘度が低下し、しかも、凝集レベルが室温で二倍以上である。
【００４９】
実施例３：
９０％のポリアミドＰＡと１０％のＳＵＰＲＡとを含むホットメルト接着組成物
実施例２を繰り返して９０％のポリアミドＰＡと１０％のＳＵＰＲＡとを含む組成物を調製する。
ここでも１７７℃での安定性試験に基づいて均一で安定な組成物が得られる。
１５０℃でのブルックフィールド粘度は１２Ｐａ．ｓである。
２４時間後および一週間後の剥離テストの結果はいずれの場合も０．７Ｎ／ｃｍである。
【００５０】
実施例４（比較例）：
７０％のＥＶＡと３０％のＳＵＰＲＡとを含むホットメルト接着組成物
実施例２を繰り返すが、ポリアミドＰＡの代わりにエチレンと酢酸ビニル（ＥＶＡ）とのコポリマーを用いる。このコポリマーは３３％の酢酸ビニルと６７％のエチレンとから成る混合物から得られ、メルトフローインデックス（ＭＦＩ）が４５ｇ／１０分で、アルケマ社から商品名Evatane 33-45で市販されている。
ここでも溶融状態で均一な組成物が得られる。
１７７℃での安定性試験から、１日目から相分離が記録される。
【００５１】
実施例５（比較例）：
７０％のエチレンコポリマーと３０％のＳＵＰＲＡとを含むホットメルト接着組成物。
実施例４を繰り返すが、密度が０．８７０のエチレンとオクテンとのコポリマーを用いる。このコポリマーはエチレンと１〜１０％のオクテンとを含む混合物からメタロセン触媒で得られる。このコポリマーのメルトフローインデックス（ＭＦＩ）は１０００ｇ／１０分で、Dow Chemical社から商品名Affinity GA 1900で市販されている。上記と同じ結果が得られる。
【００５２】
実施例６（比較例）：
７０％のポリプロピレンホモポリマー（メタロセン触媒）と３０％のＳＵＰＲＡとを含むホットメルト接着組成物
実施例４を繰り返すが、メタロセン触媒で得られるポリプロピレンホモポリマーを用いる。このホモポリマーはClariant社から商品名Licocene PP 1602で市販されている。上記と同じ結果が得られる。
【００５３】
実施例７（比較例）：
７０％のＳＩＳと３０％のＳＵＰＲＡとを含むホットメルト接着組成物
実施例４を繰り返すが、ＳＩＳ（スチレン／イソプレン／スチレン）型のスチレンブロックコポリマーを用いる。このコポリマーはスチレン含有率が４４％で、ＳＩジブロック含有率が０％であり、Dexco Polymers社から商品名Vector 4411で市販されている。
ＳＩＳとＳＵＰＲＡは非相溶性であるため、均一なブレンド物を調製できない。
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
下記の（１）と（２）を含むホットメルト接着組成物：
（１）２０〜９５重量％のポリアミド
（２）５〜８０重量％の、（i）（２−アミノエチル）−２−イミダゾリドン（ＵＤＥＴＡ）と、（ii）５１〜１００％の一種または複数の互いに同一または異なる脂肪酸ダイマーおよび／または一種または複数の互いに同一または異なる脂肪酸トリマーと、０〜４９重量％の一種または複数の互いに同一または異なる脂肪酸モノマーとから成る混合物との反応で得られる超分子ポリマー。
【請求項２】
上記ポリアミドが(1)脂肪酸ダイマー、ドデカンジオン酸、セバシン酸、アゼライン酸およびアジピン酸の中から選択される二酸と、エチレンジアミン、ピペラジン、ヘキサメチレンジアミン、ジエチレントリアミン、トリエチレンテトラミン、ジピペリジルプロパンおよびポリオキシプロピレンジアミンの中から選択されるジアミンとの縮合反応か、(2)カプロラクタム、ラウリルラクタムまたは１１−アミノウンデカン酸の中から選択される直鎖または環状アミノ酸の重合反応によって得られる請求項１に記載のホットメルト接着組成物。
【請求項３】
二酸として脂肪酸ダイマー、アジピン酸またはこれらの混合物を用い、ジアミンとしてピペラジン、エチレンジアミンまたはこれらの混合物を用いる請求項２に記載のホットメルト接着組成物。
【請求項４】
超分子ポリマーが、（i）ＵＤＥＴＡと、（ii）Ｃ18を主成分とする不飽和脂肪酸の重合で得られる、１〜３重量％のモノマー、７５〜８０重量％のダイマーおよび１８〜２２重量％のトリマーを含む脂肪酸のモノマーおよび／またはダイマーおよび／またはトリマー混合物とをほぼ化学量論量に従って反応させて得られる、請求項１〜３のいずれか一項に記載のホットメルト接着組成物。
【請求項５】
６５〜９５重量％のポリアミドと５〜３５重量％の超分子ポリマーとを含む請求項１〜４のいずれか一項に記載のホットメルト接着組成物。
【請求項６】
請求項１〜５のいずれか一項に記載のホットメルト接着組成物の、使い捨て衛生用品の製造での基材積層での使用。
【国際調査報告】
2011522946.tif 000008
2011522946.tif 000009
2011522946.tif 000010
2011522946.tif 000011
2011522946.tif 000012
2011522946.tif 000013